(57)【特許請求の範囲】
【請求項１】
テンプレート型基板の製造方法が、
（ａ）超臨界アンモニア含有溶液からシード上にガリウムまたはアルミニウム含有窒化物を結晶させて、窒化物バルク単結晶の層Ａ）を、基板のための膜厚をもたせて形成し、
（ｂ）気相エピタキシャル成長法により、層Ａ）のＡｌまたはＧａ極性面上に窒化物の層Ｂ）を形成し、基板が層Ａ）及び層Ｂ）からなり、層Ａ）のＡｌまたはＧａ極性面と層Ｂ）のＮ極性面において結合した基板を得る工程を備えることを特徴とするテンプレート型基板の製造方法。
【請求項２】
窒化物バルク単結晶層Ａがアルカリ金属（Ｉ族元素、IUPAC 1989）の少なくとも１種を含有することを特徴とする請求項１記載のテンプレート型基板の製造方法。
【請求項３】
（ｃ）層Ｂ）の１つの面を研磨し、気相エピタキシャル成長のための基板を形成する工程をさらに備えることを特徴とする請求項１記載のテンプレート型基板の製造方法。
【請求項４】
層Ａ）およびＢ）を備える基板を水素を含有しない空気中で、６００℃から１０５０℃の温度で、アニーリング処理し、アニーリング処理前よりもより良好な結晶性を有する材料を製造する工程をさらに備えることを特徴とする請求項３記載のテンプレート型基板の製造方法。
【請求項５】
アニーリング工程を１０から３０Ｖｏｌ．％の酸素を添加した不活性ガスの空気中で行うことを特徴とする請求項４記載のテンプレート型基板の製造方法。
【請求項６】
不純物（水素および／またはアンモニアまたは結晶化および／またはアニーリング処理中に生じた不純物から形成されたイオン）が望ましいレベルに達するまで、アニーリング工程を単一工程または複数の工程で行うことを特徴とする請求項５記載のテンプレート型基板の製造方法。
【請求項７】
アンモニア含有溶媒、水または二酸化炭素の超臨界環境下に浸漬、またはガス状水素、窒素またはアンモニアの作用下に付し、窒化物バルク単結晶から不純物を除去する工程をさらに備えることを特徴とする請求項４記載のテンプレート型基板の製造方法。
【請求項８】
洗浄工程で超音波または電子ビーム照射を補助的に用いることを特徴とする請求項１記載のテンプレート型基板の製造方法。
【発明の詳細な説明】
【技術分野】
【０００１】
本発明はＬＥＤ及びＬＤのようなオプトエレクトロニクス機器またはＭＯＳＦＥＴのようなエレクトロニクス機器に用いるテンプレート型基板に関する。
【背景技術】
【０００２】
現在気相エピタキシャル成長用に使用されている基板は、通常サファイア、ＳｉＣ、ＧａＡｓ及びＳｉを含有し、該基板上で成長させて得たエピタキシャル層は依然として１０９／cm2という高い欠陥密度（転位密度）を示しており好ましくない。ゆえに、基板へのＥＬＯＧ型構造の適用が提案され、これにより欠陥密度を１０６／cm2に減少できるが、この欠陥密度では依然として高すぎるため、多くのエレクトロニクス及びオプトエレクトロニクス機器、特に高出力半導体レーザを適切に機能させることが可能かは保証できない。さらに、得られる基板はＥＬＯＧ構造によりエピタキシャル面領域が狭くなっているという別の問題がある。従って、我々はガリウムまたはアルミニウム含有窒化物単結晶の他の製造方法を提案しており、例えば、ポーランド特許出願番号Ｐ−３４７９１８で、窒化ガリウムに代表される窒化物バルク単結晶を超臨界アンモニア含有溶液からの再結晶により製造する方法を提案している。上記の超臨界アンモニア溶液を用いて得られる窒化ガリウムバルク単結晶の特徴は、欠陥密度が低いことである。（バルクＧａＮの場合：１０４／cm2）しかし、これは低い成長率、事実上気相成長法で用いられる成長率よりも何倍も低い成長率で得られるものである。
【０００３】
本発明の発明者はさらに鋭意な研究により、気相成長工程を超臨界アンモニア含有溶液の結晶化から形成したガリウムまたはアルミニウム含有窒化物バルク単結晶の基板上で行えば、気相エピタキシャル層の欠損濃度をＥＬＯＧ構造にしなくても著しく減少できること、さらにオプトエレクトロニクスまたはエレクトロニクス機器製造のエピタキシャル工程のために基板の全主面を完全なＧａ極性面として維持できることを発見した。これはＥＬＯＧ型基板とは非常に異なっている。
【発明の開示】
【０００４】
従って、本発明の目的は、テンプレート型基板及び新しい窒化物バルク単結晶を基礎とするテンプレート型基板の製造方法を提供することである。
【０００５】
本発明の第１の様態によると、オプトエレクトロニクスまたはエレクトロニクス機器に使用されるテンプレート型基板は、Ａ）アルカリ金属（Ｉ族元素、IUPAC 1989）の少なくとも１種を含有する窒化物バルク単結晶層、及びＢ）気相エピタキシャル成長法で形成した窒化物層を備え、層Ａ）及び層Ｂ）が層Ａ）の非Ｎ極性面及び層Ｂ）のＮ極性面で結合する。
本明細書では、窒化物の非極性面は窒化物中の窒素以外の元素の極性のある面を意味する。ガリウム含有窒化物の場合、非Ｎ極性面は一般にガリウム極性面を意味し、アルミニウム含有窒化物の場合は、それは一般にアルミニウム極性面を意味する。
【０００６】
本発明により、ＡｌｘＧａ１−ｘＮ（０≦ｘ≦１）単結晶基板のＧａまたはＡｌ極性面上で成長した良好な気相エピタキシャル層を形成でき、超臨界アンモノ溶液を用いて基板を形成可能であれば、層Ａ）及びＢ）を備える得られたテンプレート型基板が、気相エピタキシャル成長でオプトエレクトロニクスまたはエレクトロニクス機器を形成する場合に非常に有効である。
【０００７】
本発明では、窒化物バルク単結晶の層Ａ）はガリウムまたはアルミニウム含有窒化物を有し、アルミニウム含有窒化物は一般式ＡｌｘＧａ１−ｘＮ（０≦ｘ≦１）で表される。層Ａ）は通常、国際特許出願公開ＷＯ０２／１０１１２０及びＷＯ０２／１０１１２４に記載された超臨界アンモノ法で形成可能なＡｌＮまたはＧａＮ単結晶基板からなる。したがって、本明細書では、超臨界アンモノ法とは本明細書とＷＯ０２／１０１１２０及びＷＯ０２／１０１１２４で定義した技術を意味する。
【０００８】
本発明では、気相エピタキシャル成長法で形成した窒化物の層Ｂ）はＡｌｘＧａ１−ｘ−ｙＩｎｙＮ（０≦ｘ≦１，０≦ｙ≦１，０≦ｘ＋ｙ≦１）で表される。層Ｂ）は、ＭＯＣＶＤ（有機金属化学気相成長法）、ＨＶＰＥ（ハイドライド気相エピタキシャル成長法）またはＭＢＥ（分子線エピタキシャル法）といった方法で、層Ａ）を有する基板上に形成可能である。ここで記述していないが、これらの方法は公知であり、当業者は容易に公知の気相エピタキシャル成長法に本発明を応用できる。本発明では、層Ｂ）は概してＧａＮ、ＡｌＧａＮ、ＩｎＧａＮ及びＡｌＧａＩｎＮ化合物半導体層を含有する。
【０００９】
本発明の好ましい実施例では、図７に示すとおり、層Ｂ）を少なくとも２つの層から形成でき、第１層Ｂ１）を層Ａ）を有する基板上にＭＯＣＶＤ法またはＭＢＥ法で形成でき、第２層Ｂ２）を第１層Ｂ１）上にＨＶＰＥ法で形成できる。
【００１０】
得られたテンプレートは、基板の１つの面に実質的に完全なＧａ極性面領域を備えてもよく、すなわち、９５％以上、９９％以上がＧａ極性面であることが好ましい。ＥＬＯＧ法で形成し、９０％以下のＧａ極性面領域しか有しないＨＶＰＥＧａＮ基板と比較すると、同一面でいくらかのＮ極性面領域があるので、欠陥濃度及びＸ線ロッキングカーブの半値幅に関して、完全なＧａ極性面と同様に、良好な品質である基板を得られる。
【００１１】
本発明の第２の態様によれば、テンプレート型基板は、層Ｂ）を有するシード上に、少なくとも１種のアルカリ金属を含有する超臨界アンモニア溶液中で窒化物を結晶させて形成した窒化物バルク単結晶層のＡ）を備えてもよい。この場合、図８（Ａ）に示すとおり、テンプレート型基板はさらに、気相エピタキシャル成長法で形成したガリウムまたはアルミニウム含有窒化物を備えてもよく、少なくとも１種のアルカリ金属（族番号Ｉ、IUPAC 1989）を含有する窒化物バルク単結晶の層Ａ）を、例えばＧａ極性面またはＡｌ極性面のような非Ｎ極性面と、層Ａ１）とＡ２）としてシード層Ｂ）のＮ極性面の両方の面に形成し、層Ｃ）を層Ａ１）の非Ｎ極性面と層Ｃ）のＮ極性面で結合する。したがって、ガリウムまたはアルミニウム含有窒化物の層Ｃ）をＭＯＣＶＤ、ＨＶＰＥまたはＭＢＥといった方法で層Ａ）の基板上に形成してもよい。好ましい実施形態では、図８（Ｂ）に示すとおり、層Ｃ）は少なくとも２つの層を備え、第１層Ｃ１）をＭＯＣＶＤ法またはＭＢＥ法で層Ａ１）の基板上に形成し、第２層Ｃ２）をＨＶＰＥ法で第１層Ｃ）上に形成してもよい。本発明によれば、第１層Ｃ１）は、層Ｃ２）のＨＶＰＥ工程に阻害されないように基板Ａ）の表面を保護することができ、基板Ａ）から層Ｃ２）へのアルカリ金属の拡散を防止することも可能である。層Ｃ１）を単結晶の形成温度以下で形成することが好ましい。
【００１２】
本発明によれば、１０６／ｃｍ２以下の欠陥濃度で、（００２）面からのＸ線ロッキングカーブの半値幅が８０arcsec以下であるテンプレート型基板を形成できる。
【００１３】
超臨界アンモノ工程で、我々はＡ軸成長がＣ軸成長の４倍の速度であること、超臨界アンモノ法でのＡ軸成長が、同じく超臨界アンモノ法でのＣ軸成長と比較して欠陥濃度を著しく減少させることを発見した。したがって、本発明の新たな様態によれば、我々は図９に示すテンプレート型基板を得ることが可能である。ここで層Ａ）はＣ面の両面を有し、直径が１インチ以上である基板であり、少なくとも１種のアルカリ金属を含有する超臨界アンモニア溶液中で窒化物バルク単結晶をＡ軸方向に成長させることによって形成し、点線で示した元の基板から層Ａ）を形成する。元の基板の欠陥濃度が１０４／ｃｍ２以下であるのは驚くべきことである。
【００１４】
本発明のテンプレート型基板では、ガリウムまたはアルミニウム含有窒化物の層Ｂ）またはＣ）及び層Ｂ１）及びＢ２）またはＣ１）及びＣ２）の中のアルカリ金属の濃度は、少なくとも１種のアルカリ金属を含有する超臨界アンモニア溶液中で窒化物を結晶化させることによって形成した層Ａ）の濃度よりも低いという特徴を有する。アルカリ金属の含有物が、層Ｂ）またはＣ）及び層Ｂ１）及びＢ２）またはＣ１）及びＣ２）を形成する工程中に、層Ａ）からの拡散を生じさせるからである。この場合、層Ｂ）、Ｂ１）、Ｃ）またはＣ１）はＭＯＣＶＤまたはＭＢＥにより形成でき、好ましくは厚さが０．１から３μｍである。
【００１５】
本発明のテンプレート型基板の場合、層Ｂ）の定義で示したとおり、気相成長法によって得られた層Ｃ）はまた一般式ＡｌｘＧａ１−ｘ−ｙＩｎｙＮ（０≦ｘ≦１，０≦ｙ≦１，０≦ｘ＋ｙ≦１）で表される。したがって、本発明の好ましい実施形態において、層Ｂ）またはＣ）はＡｌＧａＮおよびＧａＮの二重層の組み合わせであってもよい。単結晶形成よりも低い温度で形成されたＡｌＧａＮの第１層Ｂ１）またはＣ１）の場合、ＧａＮの第２層Ｂ２）またはＣ２）は結晶性の点で改善されるであろう。
【００１６】
本発明のテンプレート型基板の場合、気相エピタキシャル成長を用いるので、層Ｂ）またはＣ）は、ドナー添加物としてシリコン（Ｓｉ）または酸素（Ｏ）を含有するガリウムまたはアルミニウム含有窒化物、またはアクセプター添加物としてマグネシウム（Ｍｇ）または亜鉛（Ｚｎ）を含有するガリウムまたはアルミニウム含有窒化物である。添加物の濃度は好ましくは１０１７／ｃｍ３から１０２１／ｃｍ３の範囲とする。
【００１７】
本発明の第３の様態では、テンプレート型基板の製造方法が、
（ａ）超臨界アンモニア含有溶液からシード上にガリウムまたはアルミニウム含有窒化物を結晶させて、アルカリ金属（Ｉ族元素、IUPAC 1989）の少なくとも１種を含有する窒化物バルク単結晶の層Ａ）を、基板のための膜厚をもたせて形成し、
（ｂ）気相エピタキシャル成長法により、層Ａ）のＡｌまたはＧａ極性面上に窒化物の層Ｂ）を形成し、基板が層Ａ）及び層Ｂ）からなり、層Ａ）のＡｌまたはＧａ極性面と層Ｂ）のＮ極性面において結合した基板を得る工程を備える。
【００１８】
本発明の好ましい実施形態において、次のエピタキシャル成長のための良好な表面特性を獲得するために、（ｃ）層Ｂ）の１つの面を研磨し、気相エピタキシャル成長のための基板を得る工程が必要である。
得られたテンプレート型基板は層Ａ）およびＢ）を備え、該基板を約６００℃から１０５０℃の温度で水素を含有しない空気中でアニーリング処理し、アニーリング処理前よりもより良好な結晶性を有する材料を製造する。アニーリング工程を好ましくは１０から３０Ｖｏｌ．％の酸素を添加した不活性ガスの空気中で行う。また、不純物（水素および／またはアンモニアまたは結晶および／またはアニーリング処理中に生じた不純物から形成されたイオン）が望ましいレベルに達するまで、アニーリング工程を単一工程または複数の工程で行ってもよい。
【００１９】
さらに、アンモニア含有溶媒、水または二酸化炭素の超臨界環境下に浸漬、またはガス状水素、窒素またはアンモニアの作用下に付し、窒化物バルク単結晶から不純物を除去する必要が生じることがある。この場合、洗浄工程で超音波または電子ビーム照射を補助的に用いることが好ましい。
【００２０】
本発明を添付の図面において説明する。
【発明を実施するための最良の形態】
【００２１】
本発明は、アンモノ塩基性(ammono-basic)の結晶成長に基づくものであって、１または複数のアンモノ塩基性の性質に影響を与えるミネラライザーを含む超臨界アンモニア溶媒中で化学輸送を形成する方法によってシードの表面に単結晶のガリウムまたはアルミニウム含有窒化物を選択的に形成させるものである。
【００２２】
この方法は高い構造品質の層を有するバルクの単結晶テンプレート型基板を得ることを特徴とするもので、そこでは気相成長によって得られたガリウムまたはアルミニウム含有窒化物層の上にオートクレーブ中で超臨界アンモニア含有溶液およびアルカリ金属イオンを形成させることによってガリウムまたはアルミニウム含有窒化物を成長させる。このオートクレーブ中でフィードストックを溶解させ、続いてガリウムまたはアルミニウム含有窒化物を溶液からシード表面に選択的に結晶させる。その結晶成長は、超臨界溶媒中にガリウムを含有するフィードストックを溶解させる方法より高い温度および／または低い圧力において行われる。
【００２３】
第１の実施態様の目的は、第２の工程−結晶化において、シード表面に選択的晶出を行わせることにある。それゆえ本発明の第２実施態様はガリウムまたはアルミニウム含有窒化物バルク単結晶の結晶方法に関するものであって、高い構造品質の層を有するバルクの単結晶テンプレート型基板を得ることを特徴とする。および、この方法は、気相成長によって得られたガリウムまたはアルミニウム含有窒化物層の上に、高い構造品質の層を有するガリウムまたはアルミニウム含有窒化物層を積層し、超臨界アンモニア含有溶液とアルカリ金属イオン中で溶解を行い、ガリウム窒化物溶解度の負の温度係数を有する超臨界溶液を形成する。および少なくともシードが位置するオートクレーブ領域ではシードに対して超臨界溶液が過飽和な領域を形成し、自発的晶出が起こらないように、適当に温度を増加させおよび／または圧力を低下させることにより濃度を調整する。およびオートクレーブ中に位置するシードの表面にだけガリウムまたはアルミニウム含有窒化物結晶を選択的に成長させる。
【００２４】
この第２の実施例においては、オートクレーブ中に同時に２つの領域が形成される（溶解領域および結晶化領域）。シードに対する超臨界溶液の過飽和を溶解温度および結晶化温度を調節することによって制御するのが望ましい。その上、３００ないし６００℃の間に結晶化領域の温度を設定し、オートクレーブ中の溶解領域の温度と結晶化領域の温度差を１５０℃以下、好ましくは１００℃以下に維持することにより、温度管理は容易になる。超臨界溶液のシードに対する過飽和度はオートクレーブ中に１または多数のバッフルを位置させ、溶解領域（低温度）を結晶化領域（高温度）と分離させ、これらの領域間の対流速度を制御することによって調整することができる。さらに、溶解領域と結晶化領域がオートクレーブ中に適当な温度差をもって形成されるならば、シードに対する超臨界溶液の過飽和度はＧａＮ形態で導入されるガリウムまたはアルミニウム含有フィードストックを使用し、その全表面積がシードの全表面積を超えるようにすることにより、過飽和度を調整することができる。
【００２５】
第１の実施態様においては、アルカリ金属イオンは、アルカリ金属および／またはアルカリ金属化合物および／またはそれらの混合物の形態で導入され、特にこれらは第XVII族元素（ハロゲン類）を含まない。アルカリ金属のこのようなイオンはＬＩ＋、Ｎａ＋およびＫ＋から選択される１または複数のイオンを含むことができる。これらはアルカリ金属、そのアミド類およびアジド類の形態で、アンモニアに対するモル比が１：２００から１：２の間で適用されるのが好ましい。超臨界溶液中に溶解されるフィードストックはガリウムまたはアルミニウム含有窒化物またはガリウム前駆体であって、これらは超臨界溶媒中で溶解可能なガリウム化合物を形成することができる。
【００２６】
本発明に記載された方法は、清澄なアンモノ塩基性環境における反応に基づいているけれども、ＨＶＰＥ方法または他の化学方法によって得られるＧａＮ形態のフィードストックを用いることも許容される。ただし、第XVII族元素の塩素または他の元素が反応の起きる環境に悪影響を与えないという条件下においてである。
【００２７】
上記フィードストックはガリウムまたはアルミニウム含有窒化物であって、超臨界アンモニア含有溶媒中では可逆的な溶解プロセスが起きる。超臨界溶媒中で不可逆な反応となる金属ガリウムと併用することも可能である。
【００２８】
ガリウムまたはアルミニウム含有窒化物はガリウム窒化物の形態で使用すると結晶化工程において制御が容易である。単結晶ＧａＮのシードを使用することが好ましいが、次のものも使用できる：ＨＶＰＥ方またはフラックス法によって得られたＧａＮ、高圧法によって得られたシード、超臨界アンモニア法によって得られたバルク単結晶から切り出される、Ａ（１１−２０）、Ｍ（１−１００）またはＲ（１−１０２）面を有するシード。結晶化の目的には、Ｎ極性を有するＣ（０００１）面を使用することができる。
【００２９】
本発明においては、溶解および結晶化工程は通常平行して行われ、これらの工程はオートクレーブ中で同時に空間的に分離される。言い換えれば、超臨界アンモニア溶媒がオートクレーブ中に形成され、これがアルカリ金属イオンを含有する。この溶媒はガリウムまたはアルミニウム含有フィードストックを溶解し、ガリウムまたはアルミニウム含有窒化物の結晶化を超臨界溶液からシード表面において行う。その条件は、フィードストックの溶解工程のための温度より高くおよび／または圧力より低い。
【００３０】
第１の実施態様においては、ガリウムまたはアルミニウム含有フィードストックの溶解工程は、超臨界溶液を高い温度および／または低い圧力の位置に送る別の工程を伴うことが推奨される。この場合、オートクレーブ中では少なくとも２つの領域が異なった温度をともなって形成され、ガリウムまたはアルミニウム含有フィードストックは低い温度の溶解領域に位置させる一方、シードは高い温度の結晶化領域に位置させる。溶解領域と結晶化領域間の温度差は、超臨界溶液を通して化学的輸送が保証されるように設定されるべきである。この化学的輸送は主として対流によって起きる。溶解および結晶化領域間の温度差は１℃を超え、好ましくは５ないし１５０℃、より好ましくは１００℃以下である。
【００３１】
本発明によって得られる窒化物は式ＡｌｘＧａ１−ｘ−ｙＩｎｙＮ（０≦ｘ≦１，０≦ｙ≦１，０≦ｘ＋ｙ≦１）を有する。超臨界溶媒は以下のように定義される：ＮＨ３および／またはその誘導体を含み、またアルカリ金属イオン、少なくともナトリウムまたはカリウムイオンの形態でミネラライザーを含む。フィードストックは主としてガリウムまたはアルミニウム含有窒化物または以下の前駆体から選択されてなる。その前駆体はアジド類、イミド類、アミド−イミド類、アミド類、水素化物、ガリウムまたはアルミニウム金属化合物および合金であって、金属ガリウムを含む。前駆体の定義は、本明細書において定められている。
【００３２】
本発明において、シードはガリウムまたはアルミニウム含有窒化物あるいは他のXIII族元素（IUPAC 1989)の元素からなる結晶層を含む。この層の表面欠陥密度は、１０６／ｃｍ２以下であるのが好ましい。
【００３３】
この発明において、ガリウムまたはアルミニウム含有窒化物の結晶化は、１００ないし８００℃の間の温度、好ましくは３００ないし６００℃、より好ましくは４００ないし５５０℃において生じる。ガリウムまたはアルミニウム含有窒化物の結晶化の間、圧力は１０ないし１０００ＭＰａ、好ましくは１００ないし５５０ＭＰａ、より好ましくは１５０ないし３００ＭＰａにわたることができる。
【００３４】
超臨界溶媒中のアルカリ金属イオン濃度はフィードストックおよびガリウムまたはアルミニウム含有窒化物が適当な溶解度特性を有するように調整される。アルカリ金属イオンの他の化学種に対する超臨界溶媒中のモル比は１：２００ないし１：２、好ましくは１：１００ないし１：５、より好ましくは１：２０ないし１：８の範囲に制御される。
【００３５】
本発明において、単結晶ガリウムまたはアルミニウム含有窒化物の成長は、アンモノ塩基性の性質に影響を与える１または多数のミネラライザーを含む超臨界溶媒中の化学的輸送によって得られる。したがって、本発明方法はアンモノ塩基性結晶化の技術であって、本発明において使用される用語は以下の定義に従って理解されるべきである。
【００３６】
XIII族元素窒化物とは、例えば、アルミニウム、ガリウムおよびインジウムであり、単独またはそれらの化合物を意味する。ガリウム含有窒化物は最も好ましい窒化物である。
【００３７】
ガリウム又はアルミニウム含有窒化物とは、ガリウム（または：アルミニウム）窒化物および選択的に他のXIII族元素（IUPAC, 1989)を意味し、添加物量よりも高レベルで好ましくは実質的にガリウムを一部含有する、二元化合物−ＧａＮ（またはＡｌＮ）、三元化合物−ＡｌＧａＮ、ＩｎＧａＮまたは四元化合物−ＡｌＩｎＧａＮを含む。ただし、これらに限定されない。結晶化技術のアンモノ塩基性を損なわない限り、構造中でガリウム（アルミニウム）に対する他の元素の組成を変更できる。（前記の式は窒化物の組成を示すことのみを意図しており、相対量を示す意図はない）
【００３８】
ガリウム又はアルミニウム含有窒化物のバルク単結晶とはガリウムまたはアルミニウム含有窒化物からなる単結晶基板であり、基板上にはオプトエレクトロニクス機器を形成できる。例：ＭＯＣＶＤ法またはＨＶＰＥ法といったエピタキシャル成長法により形成した発光ダイオード（ＬＥＤ）またはレーザダイオード（ＬＤ）
【００３９】
Ｃ、Ａ、Ｍ面とは、XIII族元素の窒化物結晶の六方晶系のＣ、Ａ、Ｍ面の表面である。
【００４０】
ガリウムまたはアルミニウム含有窒化物の前駆物質とは、基板または少なくともガリウム（アルミニウム）を含有する混合物であり、該前駆物質はアルカリ金属、XIII族元素（IUPAC, 1989)、窒素および／または水素、および金属ガリウム、合金または金属化合物、水素化物、アミド類、イミド類、アミド−イミド類およびアジド類をさらに含有してもよく、これらは下記で定義する超臨界アンモニア含有溶媒に溶解するガリウム化合物を形成可能である。
【００４１】
ガリウム又はアルミニウム含有フィードストックとは、ガリウム又はアルミニウム含有窒化物あるいはその前駆物質をいう。フィードストックは、例えばフラックス法、ＨＮＰ法、ＨＶＰＥ法で得られるＧａＮ（ＡｌＮ）や、超臨界アンモニア溶媒中の化学反応の結果として金属ガリウム（アルミニウム）から、その場で得られる多結晶ＧａＮ（ＡｌＮ）の形にすることができる。
【００４２】
超臨界アンモニア含有溶媒とは、少なくともアンモニアを含み、ガリウムまたはアルミニウム含有窒化物フィードストックを溶解させるための１種または複数のアルカリ金属イオンを含有する。また、超臨界アンモニア含有溶媒はアンモニアおよび／または混合物の誘導体、特にヒドラジンを含有してもよい。
【００４３】
ミネラライザーとは、ガリウム又はアルミニウム含有窒化物の溶解を支持している１種または複数種類のアルカリ金属イオンを、超臨界アンモニア含有溶媒に供給するものをいう。
【００４４】
超臨界溶液のアンモノ塩基性を損ねる原因となる酸素を含まない化学物質は下記からなる群より選択される：
ａ）化合物ＡｍＢｎ：ＡがＨ＋および／または金属、好ましくはアルカリ、ＮＨ４＋、Ｓｉ、Ｓ、Ｐであり、Ｂがハロゲン、Ｓ、Ｐ、ならびにｎとｍが１以上の化学量論係数に相当する。
ｂ）化学種のグループ：
−Ｓ４Ｎ４，Ｓ２Ｎ２，ＳＮ，Ｓ４Ｎ２，Ｓ１１Ｎ２，Ｐ３Ｎ５、Ｐ４Ｎ６，ＰＮ
−ＰＮ２−，ＰＮ３４−，ＰＣ４７−，ＰＮ−，ＰＮ２−
−ＰＮＣ１２，Ｐ（ＮＨ）２ＮＨ２，Ｐ４Ｓ１０，ＮＰ（ＳＮＨ４）２，ＮＰＳＮＨ４ＳＨ，ＮＰ（ＳＨ）２，ＰＮＳ
ガリウム含有窒化物の結晶格子で形成される硫黄またはシリコン種をドナーとして機能させ；マグネシウム、亜鉛またはカドミウムをアクセプターとし；窒化ガリウム結晶格子において、マンガンまたはクロムといった添加物が磁性特性を付与し；蛍光体原子が窒素原子に対して等電子となり、エネルギーギャップは純粋なガリウム含有窒化物でのエネルギーギャップより狭くなる。これらの化学種は超臨界溶媒のアンモノ塩基性を損い、ガリウム含有窒化物の光学的、電気的、磁性的特性を変化させる。
【００４５】
ガリウム含有フィードストックの溶解とは、超臨界溶媒に可溶なガリウム化合物、例えばガリウム錯体化合物を、フィードストックを介して形成する可逆的又は非可逆的工程である。ガリウム錯体化合物は化学的な錯体化合物であり、中心に位置するガリウム原子をＮＨ３型の配位子又はその誘導体ＮＨ２−、ＮＨ２−のような配位子で取り囲んでいる。
アルミニウム含有フィードストックの溶解にも、類似の定義が適用される。
【００４６】
超臨界アンモニア含有溶液とは、超臨界アンモニア含有溶媒にガリウム又はアルミニウム含有のフィードストックを溶解して得られた溶液を意味する。
【００４７】
溶解度：我々は実験により、十分な高温高圧で、ガリウム又はアルミニウム含有窒化物の固体と超臨界溶液との間に平衡関係が存在するのを見出した。したがって、ガリウム又はアルミニウム含有窒化物の溶解度は、上記のガリウムまたはアルミニウム含有窒化物の溶解工程で形成した溶解性ガリウム（アルミニウム）化合物の平衡濃度と定義することができる。かかる工程では、この平衡濃度、例えば溶解度は、溶媒の組成、温度および／または圧力の変化により制御することができる。
【００４８】
溶解度の負の温度係数（負のＴＣＳ）とは、他の全てのパラメータを保持したとき、それぞれの化合物の溶解度が温度の減少関数（monotonically decreasing function）で表されることを意味する。同様に、溶解度の正の圧力係数（正のＰＣＳ）とは、他の全てのパラメータを保持したとき、溶解度が圧力の増加関数で表されることを意味する。我々の研究では、超臨界アンモニア含有溶媒中のガリウム又はアルミニウム含有窒化物の溶解度は、少なくとも３００℃から５５０℃に渡る温度領域、そして１００から５５０ＭＰａの圧力範囲で、負の温度係数および正の圧力係数を有することを見出した。したがって、例えば、図１に示すように、８日間オートクレーブ内の温度を４００℃に保持してフィードストックをオートクレーブ中で溶解させた（溶解工程）後、２００ＭＰａの一定圧力に維持してオートクレーブ内の温度を５００℃に上昇することにより、窒化ガリウムを再結晶化させることができる（結晶化工程）。また、図２に示すように、オートクレーブ内の圧力を２日間、３５０ＭＰａに上昇してフィードストックを溶解させた（溶解工程）後、オートクレーブ内の圧力を２００ＭＰａに下げてオートクレーブ内の温度を５００℃として、溶解した窒化ガリウムを再結晶化させることができる（結晶化工程）。
【００４９】
過飽和：特定の物理化学的条件下で、超臨界アンモニア含有溶液中の可溶ガリウム（アルミニウム）化合物の濃度がガリウム又はアルミニウム窒化物の溶解度より高いとき、それらの条件におけるガリウム又はアルミニウム含有窒化物に対する超臨界アンモニア溶液の過飽和とは、実際の濃度と溶解度との差として定義できる。閉鎖系内のガリウム又はアルミニウム含有窒化物の溶解の場合、過飽和状態は、例えば温度の上昇または圧力の低下により達成できる。
【００５０】
超臨界アンモニア含有溶液におけるガリウム又はアルミニウム含有窒化物の化学輸送とは、過飽和超臨界溶液からのガリウム又はアルミニウム含有窒化物の結晶化のみならず、ガリウム又はアルミニウム含有フィードストックの超臨界溶液中での溶解や、超臨界溶液を介しての可溶性ガリウム化合物の移動をも含んだ連続工程をいう。一般に化学輸送工程は、溶解したフィードストックと結晶化した生成物との温度差、圧力差、濃度差、又はそれ以外の化学的又は物理的に異なる性質により生じさせることができる。本件発明の工程により、温度差の条件下での化学輸送の結果としてガリウム又はアルミニウム含有窒化物のバルク単結晶を得ることができるが、結晶化領域を溶解領域より高い温度に維持することが必要である。本件発明によれば、化学輸送は、対流によって起こるのが好ましい。
【００５１】
シードとは本件明細書の中で例示してあるように、本件発明の工程により、所望のガリウム又はアルミニウム含有窒化物のバルク単結晶を得るのに重要である。シードの品質が本発明の方法で形成したガリウムまたはアルミニウム含有窒化物バルク単結晶の品質にとって重要であることから、本方法のために選択するシードは可能な限り高品質にすべきである。変更可能な面を有する種々の構造またはウエハも用いられる。例えば、第１基板上に配置され、窒化物結晶の横方向成長に影響を与える、互いに適切なスペースをおいた面をシードとして用いてもよい。また、例えばＳｉをドープしてｎ型導電性を示すホモエピタキシャル面を有するシードを利用することもできる。このようなシードは、ＨＶＰＥ又はＭＯＣＶＤや他のＭＢＥ等により、気相からガリウム含有窒化物結晶を成長させる工程を用いて生成することができる。成長工程中にＳｉを１０16〜１０21/ｃｍ２ドープしてｎ型導電性をもたせた。さらに、複合シードを使用可能であり、複合シードでは、第１基板または、例えばＡｌＮ−ＳｉをドープしたＧａＮで形成した層−で形成したバッファ層に直接積層してもよい。さらに、将来的な使用法として、本発明の方法により、バルク単結晶をホモシード上に積層できる。ホモシードは、各窒化物のＣ面、Ａ面またはＭ面といった特定のXIII族元素である窒素の六方晶ウルツ(wurzite)型結晶的格子に対して方向付けられる。
【００５２】
過飽和の超臨界アンモニア溶液からの自発成長（Spontaneous crystallization）とは、シード表面を除くオートクレーブ内で、いずれのサイトにも起こる、ガリウム又はアルミニウム含有窒化物の望ましくない核形成及び成長の工程を意味している。シード表面への結晶であって、シードとは異なる方向への結晶成長も定義に含む。
【００５３】
シードへの選択的結晶析出（Selective crystallization）とは、自発的成長がない、または自発成長が無視できる程度に発生する場合、結晶化がシード上で行われる工程である。バルク単結晶を得るには欠かせない工程であり、同時に本件発明方法の要素の１つでもある。
【００５４】
反応温度及び圧力：本明細書の実施例では、オートクレーブ内の温度分布は超臨界アンモニア含有溶液の存在しない、空のオートクレーブで測定したものである。よって、超臨界状態で行った工程の実際の温度ではない。圧力は、直接測定を行ったか、本方法において想定される温度およびオートクレーブの容積といったアンモニア含有溶媒の物理化学的データに基づいて計算した。
【００５５】
ＭＯＣＶＤ法（有機金属化学気相成長法）は気相からエピタキシャル層を積層する方法で、ガリウム窒化物の場合、アンモニア及び有機金属ガリウム化合物を基板として用いる。
【００５６】
ＨＶＰＥ法（ハイドライド気相エピタキシャル成長法）は気相からエピタキシャル層を積層する方法で、窒化物の場合、金属ハロゲン化合物およびアンモニアを試薬として用いる。
【００５７】
オートクレーブとは、閉鎖系高圧反応器の意味であり、本発明によるアンモノ塩基性工程を行う反応室を有している。
本発明の方法を行うにあたり、図３および図４に示す装置を用いるのが好ましい。詳細を以下に示す。
上記の方法および装置により、ガリウムまたはアルミニウム含有窒化物バルク単結晶を形成できる。バルク単結晶は低い欠陥密度を示す（バルクＧａＮの場合：１０４／ｃｍ２）バルク単結晶ＧａＮは内径が１インチ以上、同時に、３ｍｍ以上（好ましくは５ｍｍ）の厚さを有することが重要である。単結晶をワイヤーソーでウエハに切断し、０．５ｍｍ厚のバルク単結晶基板を得る。バルク単結晶基板を後にシードとして用いることができる。ｎ型導電性を改良するためには、気相成長中にＳｉをドープすることによりｎ型キャリア濃度を増加させるのが好ましい。ガリウムまたはアルミニウム含有窒化物を気相成長を用いて積層すれば、超臨界アンモニア中で形成するガリウムまたはアルミニウム含有窒化物がＡｌｘＧａ１−ｘＮ（０≦ｘ＜１）を有するか、ＧａＮ上に積層したバルク単結晶ＡｌｘＧａ１−ｘＮ（０≦ｘ＜１）を用いるのが好ましい。ガリウムまたはアルミニウム含有窒化物の気相成長中にＳｉをドープすることにより、ｎ型導電性を有するＡｌｘＧａ１−ｘ−ｙＩｎｙＮ、（０≦ｘ≦１、０≦ｙ＜１、０≦ｘ＋ｙ≦１）を形成でき、それを超臨界アンモニア中で、気相成長条件下でガリウムまたはアルミニウム含有窒化物上に結晶化させるので、高い結晶性及び１０５／ｃｍ２以下の欠陥密度を有するテンプレート型基板の形成に使用することができる。
【００５８】
［本発明の好ましい実施様態］
本発明の方法においては、フィードストックの溶解工程と、超臨界溶液をより高温および／またはより低圧に輸送する工程とを分離でき、シードの表面にガリウムまたはアルミニウム含有窒化物の結晶化が生じる。さらに、該方法は、オートクレーブ中の異なる温度を有する少なくとも２つの領域を同時に形成する工程をそなえ、ガリウムまたはアルミニウム含有フィードストックをより低温の溶解領域に、シードをより高温の結晶化領域に配置する。溶解領域と結晶化領域間の温度差は１℃以上となるように制御し、超臨界溶液内での対流による化学輸送を確保する。超臨界アンモニア内で形成したガリウムまたはアルミニウム含有窒化物は、ＡｌｘＧａ１−ｘＮ、（０≦ｘ＜１）であり、ドナー型、アクセプター型、または磁気型の添加物を含有してもよく、一方、気相成長で形成したガリウムまたはアルミニウム含有窒化物は、ＡｌｘＧａ１−ｘ−ｙＩｎｙＮ、（０≦ｘ≦１、０≦ｙ＜１、０≦ｘ＋ｙ≦１）である。
アルカリ金属イオンおよび／またはその誘導体を含んだアンモニアは超臨界溶媒として機能できる。フィードストックは主として、アジド類、イミド類、アミド−イミド類、アミド類、水素化物、金属間化合物およびガリウムまたはアルミニウム含有合金からなる群から選択されたガリウムまたはアルミニウム含有窒化物またはその前駆体と同様に、金属ガリウムからなる。シードは少なくともガリウムまたはアルミニウム含有窒化物または第XIII族(IUPAC, 1989)の他の元素の結晶層を備える。
【００５９】
ガリウムまたはアルミニウム含有窒化物の結晶化は１００から８００℃の温度で、また１０から１０００ＭＰａの圧力で生じ、一方、フィードストックおよびガリウムまたはアルミニウム含有窒化物の適切な溶解度を確保できるように超臨界溶媒中でのアルカリ金属イオンの濃度を制御する。超臨界溶媒中で他の化学種に対するアルカリ金属イオンのモル比を１：２００から１：２の範囲で制御する。
【００６０】
計測によれば、最良のＧａＮバルク単結晶は１０４／ｃｍ２以下の欠陥密度と同時に（０００２）面からのＸ線ロッキングカーブの半値幅が６０arcsec以下であり、
半導体装置の適切な品質と寿命を確保できる。同時に、基板が導電性を有するので、ｎ型パッド電極をその上に積層できる。
【００６１】
アルカリ金属あるいはその化合物（ＫＮＨ２等）を投与すれば、ＧａＮは超臨界ＮＨ３において、良好な溶解度を示す。図５のグラフでは、超臨界溶媒内のＧａＮの溶解度を４００℃と５００℃の温度と圧力との関数として示したが、この溶解度をモル比：Ｓｍ≡ＧａＮ溶液：（ＫＮＨ２＋ＮＨ３）×１００％と定義する。本実施例での溶媒とは、モル比Ｘ≡ＫＮＨ２：ＮＨ３が０.０７となるＫＮＨ２の超臨界アンモニア溶液である。溶解度Ｓｍを温度、圧力およびミネラライザーの容量の関数としてＳｍ≡Ｓｍ（Ｔ，ｐ，ｘ）で表すことが望ましい。Ｓｍの微小変化は次の式で表される。
【数１】
0004558502.tif 000002
ここで、
【数２】
0004558502.tif 000003
のような部分関数は特殊なパラメータの変化にともなうＳｍの動きを示している。本記述において、上記の関数は係数（coefficients)、例えば、
【数３】
0004558502.tif 000004
は「溶解度の温度係数」（TCS）とする。
【００６２】
図５で示すとおり、溶解度は圧力の増加関数であり、温度の減少関数である。この関係を利用し、溶解度の高い条件で窒化物の溶解を行い、溶解度が低い条件で結晶させることによって、ガリウムまたはアルミニウム含有窒化物バルク単結晶を得ることができる。この負の温度係数は、温度差が生じた場合に、ガリウムまたはアルミニウム含有窒化物の化学輸送が低温の溶解領域から高温の結晶化領域へと生じることを意味する。また、他のガリウム化合物も金属ガリウムでもガリウムのアンモニア錯体の供給源として使用できることが明かになった。たとえば、上記の成分からなる溶媒に最も簡素な原料である金属ガリウムを始め、ガリウム錯体を投与できる。次に、加熱などのような条件変化を適切に行い、ガリウムまたはアルミニウム含有窒化物に対して過飽和溶液をつくることによって、シード面に結晶が成長する。本発明は、シード面にガリウムまたはアルミニウム含有窒化物のバルク単結晶の成長を可能にし、ＧａＮ結晶からなるシード上にバルク単結晶層として得られるＧａＮの化学量論的な成長に繋がる。前記の単結晶は、アルカリ金属イオンを含有する超臨界溶液内に成長されるので、得られた単結晶も濃度が０.１ｐｐｍ以上のアルカリ金属を含む。また、（主として設備の腐食を防ぐ）臨界溶液の塩基性を保持するために、意図的に溶媒にハロゲン物質を投与しないのである。本発明の方法によって、０.０５から０.５のＧａをＡｌで置き代えることができる。成分を柔軟に変更できることによって、得られる窒化物の格子定数を調整することが可能である。更に、ＧａＮバルク単結晶に濃度１０１７〜１０２１／ｃｍ３のドナー型添加物（Si, O等）および／またはアクセプター型添加物（Mg, Zn等）および／または磁気型添加物（Ｍｎ，Ｃｒ等）を導入することができる。上記の添加物によってガリウムまたはアルミニウム含有窒化物の光学・電気・磁気の特性を変えることができる。その他の物理的な特性において、成長されたＧａＮのバルク単結晶表面の欠陥密度は１０６／ｃｍ２以下、好ましくは１０５／ｃｍ２以下、より好ましくは１０４／ｃｍ２以下である。また、（０００２）面からのＸ線ロッキングカーブの半値幅は６００arcsec以下、好ましくは３００arcsec以下、より好ましくは６０arcsec以下である。最良のＧａＮバルク単結晶は、欠陥密度が１０４／ｃｍ２以下、（Ｃｕ  Ｋ  α１に対する）（０００２）面からのＸ線ロッキングカーブの半値幅が６０arcsec以下である。
【００６３】
図３および図４はバルク単結晶生産設備を示す。この設備の主な部分は超臨界溶媒を生成するオートクレーブ１とオートクレーブ１の中にある超臨界溶液内の化学輸送を可能とする管理装置２で構成されている。上記のオートクレーブ１を加熱装置５および／または冷却装置６を備えた炉（２台）ユニット４の室内３に投入し、炉ユニット４に対して一定の位置を保つために、ボルトの固定装置７で固定する。炉ユニット４は炉床８に設置され、炉ユニット４と炉床８の周囲に巻かれたスチールテープ９で固定される。炉床８と炉ユニット４を回転台１０に設置し、特定の角度でピン固定装置１１で固定することによって、オートクレーブ１内の対流種類と対流速度を管理することができる。炉ユニット４に投入されたオートクレーブ１内の超臨界溶液の対流を、結晶化領域１４と溶解領域１３を区分し、オートクレーブ断面積のおよそ７０％超の横型バッフル１２で構成される対流管理装置２によって設定する。横型バッフル１２の位置はオートクレーブの全長のおよそ半分に配置する。オートクレーブ１内の両領域の温度を、炉ユニット４に設置された制御装置１５によって、１００℃から８００℃の範囲内に設定する。炉ユニット４の低温領域に相当するオートクレーブ１内の溶解領域１３は、横型バッフル１２の上位に位置され、その領域１３内にフィードストック１６を配置する。その充填量は溶解領域の約５０％を占めるようにする。フィードストックとしてガリウム（またはアルミニウム）メタルを用いる場合はるつぼ容積が溶解領域の８０％以下となるようにする。炉ユニット４の高温領域に相当する結晶化領域１４は横型バッフル１２の下位に位置する。この領域にシード１７が配置されるが、その配置の位置を対流の上流と下流が交差する場所の下位に設定し、炉底部やや上方に配置される。上記対流管理装置２が位置する領域は、冷却装置６を配置する。バッフル１２の領域を冷却した結果、上記溶解領域１３と結晶化領域１４との間に所定の温度差を形成する。上記結晶化領域の底部流域に冷却装置１８を配置し、結晶化終了後急速冷却可能とし、結晶成長後炉内の冷却時に結晶が極力溶解しないようにする。
【００６４】
形成した窒化ガリウムバルク単結晶は表面欠陥密度が１０５／ｃｍ２以下で、（Ｃｕ  Ｋ  α１に対する）（０００２）面からのＸ線ロッキングカーブの半値幅が６０arcsec以下である。該単結晶をワイヤーソーで結晶の主軸に対して０．０５から０．２度のオフ角にウエハ状に切り出した後、同条件下で、ＨＶＰＥ法を用いて、１００時間、３０μｍ／ｈの成長率を維持しながら、ｎ型導電性を有する３ｍｍのＧａＮをウエハに添加できる。
【００６５】
形成した５ｍｍ幅のＧａＮバルク単結晶を２５時間で０．５ｍｍ厚のウエハにワイヤーソーで切断する。この方法で、少なくとも４つの基板を得ることが可能である。高品質結晶とは別に、これらの基板も伝導率を有するので、レーザーダイオードのような半導体を基に製造されたオプトエレクトロニクス機器用の基板として使用できる。
【実施例】
【００６６】
内径４０ｍｍ、長さ４８０ｍｍの内容積６００ｃｍ３の高圧オートクレーブ１の溶解領域１３に、純度６Ｎの金属ガリウムからなるフィードストックを５３．０ｇ充填した。同オートクレーブの結晶化領域１４には、図９に示すとおり、超臨界アンモノ法でＡ軸方向に成長して得られた（直径約１インチ、質量２．０ｇの）窒化ガリウムウエハからなるシード結晶を充填した。（シードは、長さ（Ｌ）とＡ面とＭ面の周囲エッジの両面からＡ軸方向への成長（Ｗ）を有するウエハからなる）
【００６７】
ミネラライザーとして純度４Ｎの金属ナトリウム１２．０ｇと純度４Ｎの金属カリウム１９．５ｇをオートクレーブに投与する。次にアンモニア（５Ｎ）を２５５．０ｇ投与し、オートクレーブを密閉し、このオートクレーブを炉ユニット４に導入する。溶解領域１３の温度を４５０℃（１℃／分、図６）まで上昇させる一方、結晶化領域を加熱せずに２５０℃以下とする。こうして得られる超臨界アンモニア含有溶液は次に示すモル比：ＫＮＨ２：ＮＨ３＝０．０３５；  ＮａＮＨ２：ＮＨ３＝０．０３５を有する。この温度配分をオートクレーブ内で４日間維持する（図６）間に、ガリウムの一部が溶解し、多結晶ＧａＮに対して溶解しないガリウムが完全反応を示す。
【００６８】
次に、溶解領域の温度を５００℃（１℃／分）まで加熱し、結晶化領域の温度を５５０℃（０．１℃／分、図６）までゆっくり加熱し、オートクレーブ内の圧力を約２８０ＭＰａとする。この状態（製造方法の第２工程）でオートクレーブを更に２０日間放置する（図６）。本方法の結果として、溶解領域でフィードストック（即ち、多結晶ＧａＮ）の一部溶解と、結晶化領域のＨＶＰＥシード上への窒化ガリウムの結晶化がみられる。窒化ガリウムは単結晶の層をなすシードの両側に合計約２ｍｍの厚さで結晶化した。
【００６９】
同様の方法で形成した結晶を基板として用いるために下記の工程を行った：
１）ＨＶＰＥ−ＧａＮシード上に成長した５ｍｍの単結晶の層を、加熱炉内に配置し、１〜５時間、６００〜９００℃、若干の酸素を含む窒素雰囲気で、アニール処理を行う。
２）次に、タカトリ（株）のワイヤーソーにサンプルを設置する。設置する際にはサンプルに結晶の主軸に適したオフ角を形成するため、１°以下傾けて設置する。その後ワイヤーソーを用いて５枚のウエハに切断し、０．０５〜０．２度のオフ角のサンプルを得る。
３）次にサンプルを加熱炉内に設置し、１〜５時間、６００〜９００℃、若干の酸素を含む窒素雰囲気で、再度アニール処理を行う（以下、これをＧａＮ基板と呼ぶ）。
４）次に、作業台上にＧａＮ基板を載せ、ロジッテック社の研磨機にかけて、片面ずつ研磨する。研磨の行程においてはダイヤモンドツール及びシリカまたはアルミナスラリー溶液（ｐＨ３〜６またはｐＨ９〜１１）を用い、最終面１０オングストローム以下の粗さに仕上げる。
５）その後、ＨＶＰＥ法またはＭＯＣＶＤ法にてＧａＮ基板表面に（１〜数μｍ厚の）ＧａＮまたはＡｌＧａＮの保護層を加え、テンプレート型基板を得る。
６）あるいは、上記保護層を備えるＧａＮ基板上、または同保護層を備えないＧａＮ基板上のいずれかに、３ｍｍ厚のＧａＮ層を以下に示す一定条件の下でＨＶＰＥ法により形成する。上記種々の方法を用いて切断、研磨した後、０．５ｍｍ厚のテンプレート型基板が形成され、オプトエレクトロニクス機器に使用される。
【００７０】
ＨＶＰＥ条件は以下の通りである：反応温度：１０５０℃、反応圧力：気圧（０．１Ｍｐａ）、アンモニア分圧０．０３Ｍｐａ、ＧａＣｌ３分圧：１００Ｐａ、水素キャリアガス。
【００７１】
さらに、アンモニア含有溶媒、水または二酸化炭素の超臨界環境下に浸漬、またはガス状水素、窒素またはアンモニアの作用下に付し、窒化物バルク単結晶から不純物を除去する工程を適宜行ってもよい。この場合、洗浄工程で超音波または電子ビーム照射を補助的に用いることが好ましい。
【産業上の利用可能性】
【００７２】
得られたテンプレート型基板は、ＭＯＣＶＤ、ＭＢＥおよびＨＶＰＥといった気相から形成するエピタキシ基板に非常に有用であり、レーザダイオードや高出力ＬＥＤといった良好なオプトエレクトロニクス機器やＭＯＳＦＥＴといった良好なエレクトロニクス機器を製造できる。
【図面の簡単な説明】
【００７３】
【図１】図１は、本発明において、ｐ＝const.における、時間経過によるオートクレーブ内の温度変化と、溶解工程と結晶化工程の温度変化の関係を表すグラフである。
【図２】図２は、本発明において、Ｔ＝const.における、時間経過によるオートクレーブ内の圧力変化と、溶解工程および結晶化工程の圧力変化の関係を表すグラフである。
【図３】図３は、本発明で使用するオートクレーブと炉ユニットの縦断面図である。
【図４】図４は、窒化ガリウムバルク単結晶の製造に使用する設備の概要図である。
【図５】図５は、Ｔ＝４００℃とＴ＝５００℃において、圧力とカリウムアミド（ミネラライザー：ＮＨ３＝０．０７を含む）を含有する超臨界アンモニア中のＧａＮ溶解度の関係を表すグラフである。
【図６】図６は、本実施例における、時間経過によるオートクレーブ内の温度変化を表すグラフである。
【図７】図７は、本発明にかかるテンプレート型基板の第１実施例の概要断面図である。
【図８】図８（Ａ）および図８（Ｂ）は、本発明にかかるテンプレート型基板の第２実施例の概要断面図である。
【図９】図９は、本発明にかかるＡ軸方向にシードを成長させる工程を示す平面図である。
【図１】
0004558502.tif 000005
【図２】
0004558502.tif 000006
【図３】
0004558502.tif 000007
【図４】
0004558502.tif 000008
【図５】
0004558502.tif 000009
【図６】
0004558502.tif 000010
【図７】
0004558502.tif 000011
【図８】
0004558502.tif 000012
【図９】
0004558502.tif 000013